(57)【要約】  本願は気相エッチング装置および設備を開示する。気相エッチング装置は、画定された空間がそれによって反応チャンバ（２０３）を形成する反応チャンバ本体（２０１）と、反応チャンバ内部に配置され、被処理加工物を支持するように用いられる基部（２０９）と、反応チャンバ本体に接続され、エッチング剤を反応チャンバの内部に導入するように用いられる空気吸入要素（２０２）と、反応チャンバ本体に接続され、反応チャンバ内の圧力を制御するように用いられる圧力制御構成要素と、を含み、反応チャンバ本体に接続され、反応チャンバ内の温度を第１の温度に制御するように用いられる第１の温度制御装置（２０８）と、基部に接続され、基部の温度を第２の温度に制御するように用いられる第２の温度制御装置（２０７）とを含む。
2019533902.tif 000002
【特許請求の範囲】
【請求項１】
反応チャンバを形成するための空間を画定する反応チャンバ本体と、
反応チャンバ内部に配置され、被処理加工物を支持するように構成される基部と、
反応チャンバ本体に接続され、エッチング剤を反応チャンバの内部に導入するように構成されるガス吸入要素と、
反応チャンバ本体に接続され、反応チャンバ内の圧力を制御するように構成される圧力制御構成要素と、を含み、
反応チャンバ本体に接続され、反応チャンバ内の温度を第１の温度に制御するように構成される第１の温度制御装置であって、第１の温度は、反応チャンバがエッチング剤によって腐食されない温度である、第１の温度制御装置と、
基部に接続され、基部の温度を第２の温度に制御するように構成され、第２の温度は基部によって支持された被処理加工物が後続の工程を直接行うための温度要件を満たす温度である、第２の温度制御装置と、をさらに含む、
気相エッチング装置。
【請求項２】
第１の温度制御装置が、気体、液体または固体媒体を制御することによって、熱伝導、熱放射および／または熱対流を通じて反応チャンバ内の温度を第１の温度に制御し、かつ／または、
第２の温度制御装置が、気体、液体または固体媒体を制御することによって、熱伝導、熱放射および／または熱対流を通じて基部の温度を第２の温度に制御する、
請求項１に記載の気相エッチング装置。
【請求項３】
第１の温度が、５０℃〜９０℃の範囲内にある、請求項２に記載の気相エッチング装置。
【請求項４】
第２の温度が、２０℃〜６０℃の範囲内にある、請求項２に記載の気相エッチング装置。
【請求項５】
圧力制御構成要素が、エッチング選択比を改善するために反応チャンバ内の圧力を３０トル〜３００トルの範囲内になるように調節するように構成される圧力制御装置を含む、請求項１に記載の気相エッチング装置。
【請求項６】
反応チャンバの上部領域に配置され、ガス吸入要素に接続されたシャワーヘッドをさらに含み、
シャワーヘッドは上部均一フロープレートおよび下部均一フロープレートを含み、エッチング剤はシャワーヘッドの上部均一フロープレートおよび下部均一フロープレートを介して反応チャンバに入り、
上部均一フロープレートの孔の寸法は下部均一フロープレートの孔の寸法よりも大きい、請求項１に記載の気相エッチング装置。
【請求項７】
反応チャンバ本体の内部空間に配置され、反応チャンバ本体の側壁を覆うように構成されるライニング構成要素をさらに含み、
ライニング構成要素が、第１のライナと第２のライナとを含み、反応副生成物が、基部と第１のライナとの間の間隙および第１のライナと第２のライナとの間の間隙を少なくとも介して圧力制御構成要素に入る、請求項１に記載の気相エッチング装置。
【請求項８】
基部と第１のライナとの間の間隙が、第１のライナと第２のライナとの間の間隙よりも小さい、請求項７に記載の気相エッチング装置。
【請求項９】
ガス吸入要素が、脱水フッ化水素ガスおよび脱水アルコールガスを反応チャンバに導入し、
脱水フッ化水素ガスと脱水アルコールガスとが混合されて、被処理加工物上の二酸化ケイ素を除去する、請求項１に記載の気相エッチング装置。
【請求項１０】
移送装置と、請求項１から９の何れか一項に記載の気相エッチング装置とを含み、
移送装置が、被処理加工物が移送装置と気相エッチング装置との間で移送されるように気相エッチング装置に接続されている、
気相エッチング設備。
【発明の詳細な説明】
【技術分野】
【０００１】
本開示は、集積回路の製造工程の分野に関し、特に、二酸化ケイ素を除去するための気相エッチング装置、および集積回路の製造工程において適用される二酸化ケイ素を除去するための気相エッチング設備に関する。
【背景技術】
【０００２】
集積回路の製造工程の分野において、現在、集積回路は通常シリコン系材料を用いて製造される。シリコン（または多結晶シリコン）が空気中に置かれるとき、その表面は自然に酸化されるので、図１に示すように、二酸化ケイ素（ＳｉＯ２）の緻密層が生成される。ある工程では、金属膜は、シリコン系材料で作られた基板と直接接触することが必要とされる。基板の表面上にＳｉＯ２の層があると、抵抗率が増加し、それによって部品の性能が悪影響を受ける。そのため、金属膜を形成する工程の前にＳｉＯ２層を除去する必要がある。
【０００３】
従来技術では、ＳｉＯ２は通常プラズマエッチングによって除去され、その工程において、ＳｉＯ２をエッチングするためのプラズマを生成するためにＮＦ３およびＮＨ３が使用される。エッチング工程中、ＮＦ３およびＮＨ３はＳｉＯ２と反応して（ＮＨ４）２ＳｉＦ６を生成する。（ＮＨ４）２ＳｉＦ６は常温で固体状態であるため、それをチャンバ外に排出するためには、（ＮＨ４）２ＳｉＦ６がチャンバから排出されるＳｉＦ４、Ｈ２ＯおよびＮＨ３に昇華するように、シリコン系材料で作られた基板を１２０℃に加熱する必要がある。したがって、プラズマエッチングを用いてＳｉＯ２を除去するための工程は、一般に、エッチング工程およびアニーリング工程を含む。アニーリング工程後、シリコン系材料で作られた基板の表面は高温であり、冷却する必要があり、より複雑な工程をもたらす。一般的に、エッチング工程およびアニーリング工程は、同じチャンバ内で行われてよく、別々に異なるチャンバ内で行われてもよい。したがって、プラズマエッチングによるＳｉＯ２除去工程のための現在の設備は主に２つのタイプを含む。１つのタイプは、プラズマエッチング工程およびインサイチュアニーリング工程を行うためのプロセスチャンバ構造を有し、すなわちエッチング工程とアニーリング工程とが同じチャンバ内で行われ、次いでシリコン系材料が別の冷却チャンバ内で冷却され、設備のチャンバはエッチング／アニーリングチャンバに冷却チャンバを加えたものとして対応して構成される。他方のタイプは、エッチング工程とアニーリング工程とが別々に行われるフローを有し、すなわち、エッチング工程とアニーリング工程とが異なるチャンバで行われ、設備のチャンバは、エッチングチャンバとアニーリングチャンバと冷却チャンバとして対応して構成される。
【０００４】
本発明者らは、従来技術における二酸化ケイ素を除去するための装置は、複数のチャンバを必要とし、工程設計が複雑で、コストが高く、生産能力が低く、工程中の生成物が固体状態であり、小さな穴の底部においてエッチングの均一性および除去効率に悪影響を及ぼすことを見出した。したがって、二酸化ケイ素を簡単かつ効率的に除去するエッチング装置を開発する必要がある。
【０００５】
本明細書の背景に開示された情報は、本開示の一般的な背景の理解を深めることのみを意図しており、その情報が当業者に知られている先行技術を構成することを認めるまたは暗示すると見なされるべきではない。
【発明の概要】
【課題を解決するための手段】
【０００６】
従来技術の問題の１つを解決するために、本発明は二酸化ケイ素を除去するために集積回路の製造工程に適用される気相エッチング装置および設備を開示する。この気相エッチング装置および設備は、反応チャンバの温度および被処理加工物を支持する基部の温度をそれぞれ制御することができるので、二酸化ケイ素が除去された被処理加工物に、冷却工程を必要とせずに、直接次の工程を施すことができる。これにより、アニーリング機能をエッチングチャンバ内に統合する必要性または独立したアニーリングチャンバを設ける必要性がなくなり、したがって別個の冷却チャンバを設ける必要性がなくなり、その結果装置および設備は工程設計が簡単であり、コストが低く、生産能力が高い。
【０００７】
本開示の一態様によれば、気相エッチング装置が提供され、該装置は、反応チャンバを形成するための空間を画定する反応チャンバ本体と、反応チャンバ内部に配置され、被処理加工物を支持するように構成される基部と、反応チャンバ本体に接続され、エッチング剤を反応チャンバの内部に導入するように構成されるガス吸入要素と、反応チャンバ本体に接続され、反応チャンバ内の圧力を制御するように構成される圧力制御構成要素と、反応チャンバ本体に接続され、反応チャンバ内の温度を第１の温度に制御するように構成される第１の温度制御装置であって、第１の温度は、反応チャンバがエッチング剤によって腐食され得ない温度である、第１の温度制御装置と、基部に接続され、基部の温度を第２の温度に制御するように構成され、第２の温度は基部によって支持された被処理加工物が後続の工程を直接行うための温度要件を満たすことができる温度である、第２の温度制御装置と、を含む。
【０００８】
任意選択で、第１の温度制御装置は、気体、液体または固体媒体を制御することによって、熱伝導、熱放射および／または熱対流を通じて反応チャンバ内の温度を第１の温度に制御し、かつ／または、第２の温度制御装置は、気体、液体または固体媒体を制御することによって、熱伝導、熱放射および／または熱対流を通じて基部の温度を第２の温度に制御する。
【０００９】
任意選択で、第１の温度は５０℃〜９０℃の範囲内にある。
【００１０】
任意選択で、第２の温度は２０℃〜６０℃の範囲内にある。
【００１１】
任意選択で、圧力制御構成要素は、エッチング選択比を改善するために反応チャンバ内の圧力を３０トル（Ｔｏｒｒ）〜３００トルの範囲内になるように調節するように構成される圧力制御装置を含む。
【００１２】
任意選択で、気相エッチング装置はさらに、反応チャンバの上部領域に配置され、ガス吸入要素に接続されたシャワーヘッドを含む。シャワーヘッドは上部均一フロープレートおよび下部均一フロープレートを含み、エッチング剤はシャワーヘッドの上部均一フロープレートおよび下部均一フロープレートを介して反応チャンバに入り、上部均一フロープレートの孔の寸法は下部均一フロープレートの孔の寸法よりも大きい。
【００１３】
任意選択で、気相エッチング装置は、反応チャンバ本体の内部空間に配置され、反応チャンバ本体の側壁を覆うライニング構成要素をさらに含む。ライニング構成要素が、第１のライナと第２のライナとを含み、反応副生成物が、基部と第１のライナとの間の間隙および第１のライナと第２のライナとの間の間隙を少なくとも介して圧力制御構成要素に入る。
【００１４】
任意選択で、基部と第１のライナとの間の間隙は、第１のライナと第２のライナとの間の間隙よりも小さい。
【００１５】
任意選択で、ガス吸入要素は、脱水フッ化水素ガスおよび脱水アルコールガスを反応チャンバに導入する。脱水フッ化水素ガスと脱水アルコールガスとが混合されて、被処理加工物上の二酸化ケイ素を除去する。
【００１６】
別の態様として、本開示はまた、移送装置と、本開示の上記解決方法のいずれかの気相エッチング装置とを含む気相エッチング設備を提供する。移送装置は、被処理加工物が移送装置と気相エッチング装置との間で移送されるように気相エッチング装置に接続されている。
【００１７】
本開示による被処理加工物上の二酸化ケイ素を除去するための装置は、以下の利点を有する。
【００１８】
（１）本発明が提供する気相エッチング装置および設備において、第１の温度制御装置が反応チャンバに設けられ、第２の温度制御装置が基部に設けられているので、反応チャンバおよび基部の温度は別個に制御され、これにより反応チャンバ内の温度を反応チャンバの内壁がエッチングされない第１の温度に維持することができ、基部の温度は第１の温度よりも低い第２の温度に制御される。このようにして、基部によって支持された被処理加工物にＳｉＯ２等の表面酸化物を除去するためのエッチング工程を施した後、被処理加工物の温度が後続の工程を直接行うための温度要件を満たすことができるので、被処理加工物を冷却する必要性を排除することができる。このようにして、アニーリング機能またはアニーリングチャンバをエッチングチャンバ内に統合する必要性がなくなり、したがって、別個の冷却チャンバを設ける必要性がなくなる。その結果、気相エッチング装置および設備にはエッチングチャンバのみを設けることが必要とされ、これは構造が簡単で、プロセスルートが短く、安価で、生産能力が高い。さらに、このような単一チャンバ構造（エッチングチャンバのみが必要であり、アニーリングチャンバおよび冷却チャンバは必要でない）は、後続の工程との統合を容易にする。すなわち、使用時の柔軟性がより良好になるように、単一チャンバ構造を同じプラットフォーム上で後続の工程によって必要とされる装置と一体化することがより容易である。
【００１９】
（２）本開示によって提供される気相エッチング装置および設備が気相エッチング工程で使用されるので、すなわち、被処理加工物の表面上のＳｉＯ２の酸化物層は、従来技術で使用されているプラズマエッチング工程の代わりに、気相エッチング工程を使用して除去されるので、被処理加工物の表面上のＳｉＯ２の酸化物層が本開示によって提供される気相エッチング装置および設備を使用して除去されるとき、固体状態の反応生成物は生成されない。このようにして、反応生成物をポンプによってチャンバから容易に抽出することができるので、従来技術における固体状態の反応生成物が小さな穴を塞いでしまうという問題を回避することができ、これは小さい穴の底部においてＳｉＯ２の層を除去することに役立つだけではなく、ＳｉＯ２の酸化物層の全体的な除去効率も改善する。
【００２０】
（３）さらに、本発明が提供する気相エッチング装置および設備を用いて被処理加工物表面上のＳｉＯ２の酸化物層を除去するとき、高圧下で処理を行う必要がある（例えば、反応チャンバ内の圧力は３０トル〜３００トルの範囲内である）。このようにして、エッチング剤は、被処理加工物（シリコンウェハなど）の表面においてより容易に吸収され、それにより反応速度を速め、エッチング選択比を改善することができる。
【００２１】
本開示による装置は、図面および本明細書に組み込まれる実施形態の詳細な説明から明らかであるかまたは詳細に説明される他の特徴および利点を有する。図面および実施形態の詳細な説明はすべて、本開示の特定の原理を説明するために使用されている。
【００２２】
本開示の上記および他の目的、特徴および利点は、添付の図面とともに以下に本開示の例示的な実施形態を詳細に説明することによってより明らかになり、本開示の例示的な実施形態において、同様の参照番号は概して同様の構成要素を表す。
【図面の簡単な説明】
【００２３】
【図１】自然酸化物層を有する集積回路装置の概略図を示す。
【図２】本開示の実施形態による気相エッチング装置の構造概略図を示す。
【図３】本開示の実施形態による気相エッチング装置のシャワーヘッドの構造概略図を示す。
【図４ａ】本開示の一実施形態による気相エッチング装置のライニング構成要素の構造概略図を示す。
【図４ｂ】本開示の一実施形態による気相エッチング装置のライニング構成要素の構造概略図を示す。
【図５】本開示による方法を使用して自然酸化物層を除去した後のデバイスの概略図を示す。
【発明を実施するための形態】
【００２４】
本発明は、添付の図面を参照して以下にさらに詳細に説明される。添付の図面は、本発明の例示的な実施形態を示しているが、本発明は様々な形態で実施することができ、本明細書に記載の実施形態によって限定されるべきではないことを理解されたい。むしろ、これらの実施は、本発明をより徹底的かつ完全にし、かつ本発明の範囲を全体として当業者に提供するために提供される。
【００２５】
〔実施例１〕
図２は、本開示の実施形態による気相エッチング装置の構造概略図を示す。
【００２６】
この実施形態において、気相エッチング装置は、反応チャンバ２０３を形成するための空間を画定する反応チャンバ本体２０１と、反応チャンバ２０３内部の底部領域に配置され、ウェハなどの被処理加工物を支持するように構成されている基部２０９と、反応チャンバ本体２０１に接続されており、それを通してガス状エッチング剤が反応チャンバ２０３の内部に導入されるガス吸入要素２０２と、反応チャンバ本体２０１に接続され、反応チャンバ２０３内の圧力を制御するように構成される圧力制御構成要素とを含む。また、気相エッチング装置は、反応チャンバ本体２０１に接続され、反応チャンバ２０３内の温度を、反応チャンバ２０３の内壁がエッチング剤によって腐食されない第１の温度、すなわち、反応チャンバ２０３がエッチング剤によって腐食されない温度である第１の温度に制御するように構成される第１の温度制御装置２０８と、基部２０９に接続され、基部２０９の温度を、基部２０９によって支持された被処理加工物が後続の工程を直接実行するための温度要件を満たす第２の温度、すなわち、基部２０９によって支持された被処理加工物が後続の工程を直接実行するための温度要件を満たす温度である第２の温度に制御するように構成される第２の温度制御装置２０７とをさらに含む。第１の温度制御装置２０８は、気体、液体または固体媒体を制御することによって、熱伝導、熱放射および／または熱対流を通じて反応チャンバ２０３内の温度を第１の温度に制御し、かつ／または第２の温度制御装置２０７は、気体、液体または固体媒体を制御することによって、熱伝導、熱放射および／または熱対流を通じて基部２０９の温度を第２の温度に制御する。
【００２７】
この実施形態において、反応チャンバの温度と被処理加工物を支持する基部の温度とをそれぞれ制御することによって、二酸化ケイ素を除去した後、次の処理を行う前に、被処理加工物を冷却する必要がないので、気相エッチング装置にはエッチングチャンバのみを設ける必要があり、エッチングチャンバ内にアニール機能を統合させたり、アニールチャンバを追加で設ける必要がなく、したがって別の冷却チャンバを設ける必要がない。これにより、二酸化ケイ素を除去するための装置が２つ以上のチャンバを必要とし、そして装置および設備が、工程設計において複雑であり、コストが高く、そして生産能力が低いという従来技術の問題が解決される。
【００２８】
次に、本開示の一実施形態による気相エッチング装置の具体的な構成について詳細に説明する。
【００２９】
図２に示すように、一例において、本開示の一実施形態による気相エッチング装置では、反応チャンバ本体２０１によって画定された空間が反応チャンバ２０３を形成し、被処理加工物を配置するように構成される基部２０９が反応チャンバ２０３内部の底部領域において配置される。ガス吸入要素２０２は、反応チャンバ本体２０１に接続されてよく、複数のガス吸入導管を含み、空気圧弁２１３が各ガス吸入導管に設けられる。空気圧弁２１３が開いている場合、ガス状エッチング剤は、ガス吸入要素２０２内で混合され、ガス吸入要素２０２を通って反応チャンバ２０３内に入ってよい。
【００３０】
さらに、気相エッチング装置は、第１の温度制御装置２０８と第２の温度制御装置２０７とをさらに含んでよく、第１の温度制御装置２０８は反応チャンバ本体２０１に接続され、反応チャンバ２０３内の温度を第１の温度に制御するように構成され、該第１の温度において反応チャンバ２０３の内壁はエッチング液によって腐食されない。第２の温度制御装置２０７は、基部２０９に接続され、基部２０９によって支持された被処理加工物が後続の工程を直接行うための温度要件を満たすことができる第２温度に基部２０９の温度を制御するように構成される。任意選択で、第１の温度制御装置２０８内の温度調整機構は熱交換器とすることができ、第２の温度制御装置２０７内の温度調整機構はウォーターチラーとすることができる。しかしながら、当業者は、本開示がそれに限定されず、温度制御および調節のための、反応チャンバ２０３の温度および基部２０９の温度を制御することができる任意の要素が使用され得ることを理解すべきである。
【００３１】
一例では、第１の温度は５０℃から９０℃であってよく、第２の温度は２０℃から６０℃であってよい。任意選択で、第１の温度は７０℃であり、第２の温度は４０℃である。このように、反応チャンバ２０３内の温度はより高く、これは反応チャンバの内壁がエッチング剤によって腐食されるのを防ぐのに有益である。基部２０９内の温度がより低く、それにより基部２０９によって支持された被処理加工物上の二酸化シリコンとエッチング剤とがより低い温度で反応するので、アニーリングチャンバと冷却チャンバを設ける必要がなくなる。これにより、コストが節約され、プロセスルートが短縮され、生産能力が向上する。
【００３２】
一例では、本開示の一実施形態による気相エッチング装置において、反応チャンバ２０３内の圧力を制御するために反応チャンバ本体２０１に圧力制御構成要素が接続されていてもよい。
【００３３】
一例では、図２に示すように、圧力制御構成要素は、反応チャンバ２０３内の圧力を３０トル〜３００トルの範囲内に調整し、気相エッチング工程のためのエッチング選択比を改善するための圧力制御装置２０６を含むことができる。任意選択で、反応チャンバ２０３内の圧力は２００トルであってよい。このように、反応チャンバ２０３内の圧力を調節することによって、エッチング剤を高圧で反応させ、それによってエッチング選択比および工程効率を改善する。
【００３４】
一例では、圧力制御構成要素はまた、ドライポンプ２０５および分子ポンプ２０４を含み得る。ドライポンプ２０５は、反応チャンバ２０３内の湿度を調節するように構成される。分子ポンプ２０４は、工程が終了した後に反応チャンバ２０３から反応副生成物を抽出するように構成される。圧力制御装置２０６、ドライポンプ２０５および分子ポンプ２０４は真空システムを形成することができる。工程中、反応チャンバ２０３内の圧力の調整は、圧力制御装置２０６によって実現され、反応チャンバ２０３内の湿度はドライポンプ２０５によって制御される。工程が終了した後、分子ポンプ２０４は真空化し（例えば、反応副生成物を抽出する）、被処理加工物の次の移送の準備をする。
【００３５】
図３は、本開示の実施形態による気相エッチング装置のシャワーヘッドの構造概略図を示す。
【００３６】
一例では、図２および図３に示すように、本開示の一実施形態による気相エッチング装置は、シャワーヘッド２１０をさらに含む。シャワーヘッド２１０は、反応チャンバ２０３の上部領域に配置され、ガス吸入要素２０２に接続される。シャワーヘッド２１０は、上部均一フロープレート２１１と下部均一フロープレート２１２とを含む二層構造とすることができる。ガス吸入要素２０２から反応チャンバ２０３に入るエッチング剤は、シャワーヘッド２１０の上部均一フロープレート２１１および下部均一フロープレート２１２を介して反応チャンバ２０３に入る。上部均一フロープレート２１１の孔の寸法は下部均一フロープレート２１２の孔の寸法よりも大きい。
【００３７】
例えば、ガス状エッチング剤は、最初に上部均一フロープレート２１１の上部に入り、下方に流れるときに、上部均一フロープレート２１１によって遮断され、それによって流れの方向を変える。すなわち、ガス状エッチング剤は、鉛直方向に沿った下方への流れから水平方向に沿って流れるように変わる。したがって、ガス状エッチング剤の予備的な均一ガス流は、上部均一フロープレート２１１によって実現される。すなわち、上部均一フロープレート２１１の縁部領域におけるガス状エッチング剤および上部均一フロープレート２１１の中央領域のガス状エッチング剤が、水平方向に拡散し流れることで予備的な均一ガス流に達する。その後、ガス状エッチング剤は、上部均一フロープレート２１１を通過した後、下部均一フロープレート２１２の上部に入る。下部均一フロープレート２１２によって遮断された後、ガス状エッチング剤は、さらなるガス流均一性のために、下部均一フロープレート２１２の上方を水平方向に拡散して流れ続ける。上部均一フロープレート２１１の孔の寸法が下部均一フロープレート２１２の孔の寸法よりも大きいため、ガス状エッチング剤はシャワーヘッド２１０に急速に入ることができ、シャワーヘッド２１０からゆっくりと排出されるが、これはシャワーヘッド２１０内のガス状エッチング剤の完全拡散および均一な流れに有益であり、ガス状エッチング剤がより高い圧力で下部均一フロープレート２１２を通過することが保証され、それによって反応チャンバ２０３内の高圧工程の要件が満たされる。下部均一フロープレート２１２の孔の寸法は１ｍｍ未満であってよく、例えば、下部均一フロープレート２１２の孔の寸法は０．５ｍｍであってよい。
【００３８】
図４ａおよび図４ｂは、本開示の一実施形態による気相エッチング装置のライニング構成要素の構造概略図をそれぞれ示す。
【００３９】
一例では、図４ａ及び図４ｂに示すように、本開示の一実施形態による気相エッチング装置は、反応チャンバ本体２０１（すなわち、反応チャンバ２０３内）の内部空間に配置され、反応チャンバ本体２０１の側壁を覆うライニング構成要素をさらに含んでよい。ライニング構成要素は、第１のライナ４０１と第２のライナ４０２とを含むことができる。反応副生成物は、基部２０９と第１のライナ４０１との間の間隙Ａ、第１のライナ４０１と第２のライナ４０２との間の間隙Ｂ、および第２のライナ４０２と反応チャンバ本体２０１との間の小さな間隙を連続的に通過し、その後圧力制御構成要素の分子ポンプ２０４に入る。
【００４０】
反応チャンバ２０３内のライニング構成要素は、反応チャンバ２０３が反応ガスによって腐食されて粒子を生成するのを防ぐことができる。図４ａおよび図４ｂに示されるように、ガスはシャワーヘッド２１０の上部均一フロープレート２１１および下部均一フロープレート２１２を通過し、基部２０９と第１のライナ４０１との間の間隙Ａ、第１のライナ４０１および第２のライナ４０２との間の間隙Ｂ、および第２のライナ４０２と反応チャンバ本体２０１の側壁との間の小さな間隙を通過し、その後、真空系（圧力制御構成要素）に入り、反応チャンバ本体２０１の側壁に接続されている分子ポンプ２０４によって排出される。高圧工程を満足させるために、基部２０９と第１のライナ４０１との間の間隙Ａは２ｍｍ未満に設計される必要があり、第１のライナ４０１と第２のライナ４０２との間の間隙Ｂは２ｍｍ未満に設計される必要があり、ＡはＢ未満であり、例えば、Ａ＝１．５ｍｍ、Ｂ＝２ｍｍであり、これにより、基部２０９の下の領域に入るガス状エッチング剤が少なくなり、ガス状エッチング剤の利用効率を確実にする。
【００４１】
一例では、ガス吸入要素２０２は、脱水フッ化水素ガスと脱水アルコールガスとを反応チャンバ２０３に導入することができる。脱水フッ化水素ガスと脱水アルコールガスとを混合して、被処理加工物上の二酸化ケイ素を除去するためのエッチング剤を生成させる。
【００４２】
一例では、エッチング剤は、例えば、脱水ＨＦガスを脱水メチルアルコール（ＣＨ３ＯＨ）ガスと混合することによって生成されてよい。具体的には、メチルアルコール（ＣＨ３ＯＨ）を用いると、本開示の一実施形態による気相エッチング装置の反応式は、次のように表すことができる。
【００４３】
【化１】
2019533902.tif 000003
【００４４】
ガス状エッチング剤ＨＦ２−およびＣＨ３ＯＨ２＋は、脱水ＨＦガスと脱水ＣＨ３ＯＨガスとを混合することによって生成され、次いで混合され、ＳｉＯ２と反応してＳｉＦ４、ＣＨ３ＯＨおよびＨ２Ｏを生成する。
【００４５】
例えば、この工程において、被処理加工物を移送チャンバから反応チャンバ２０３に移送し、第２の温度制御装置２０７が、被処理加工物の温度を２０℃〜６０℃に制御するために基部２０９の温度を制御し、第１の温度制御装置２０８が、反応チャンバ２０３などの構成要素の温度を５０℃〜９０℃に制御するために用いられる。反応チャンバ２０３および被処理加工物の温度が安定した後、基部２０９を処理の準備ができている位置に上昇させ、処理のためのＣＨ３ＯＨガスおよびＨＦガス（脱水されたＨＦガスと脱水されたＣＨ３ＯＨガスとの混合によって生成されたガス状エッチング剤ＨＦ２−およびＣＨ３ＯＨ２＋）を導入して処理を実施する。処理の間、圧力制御装置２０６は反応チャンバ２０３内の圧力を３０トル〜３００トルに制御してよい。任意選択で、反応チャンバ２０３内の圧力は２００トルであり、反応チャンバ２０３内の温度は７０℃であり、基部２０９の温度は４０℃である。
【００４６】
一例では、フッ化水素ガスの流量は１００ｓｃｃｍ〜５００ｓｃｃｍであり、アルコールガスの流量は１００ｓｃｃｍ〜１０００ｓｃｃｍである。任意選択で、さらに、フッ化水素ガスの流量は１５０ｓｃｃｍ〜２２５ｓｃｃｍであり、アルコールガスの流量は２００ｓｃｃｍ〜４５０ｓｃｃｍである。
【００４７】
一例では、フッ化水素ガスの流量とアルコールガスの流量との比は、０．８：１から１．２：１であってよい。任意選択で、さらに、フッ化水素ガスの流量とアルコールガスの流量との比は、１：１であってもよい。
【００４８】
一例では、アルコールガスは、Ｃ１〜Ｃ８一価アルコールガスのうちの少なくとも１つであってよい。任意選択で、さらに、アルコールガスは、メタノール、エタノールおよびイソプロピルアルコールのうちの少なくとも１つである。
【００４９】
図５は、本開示による気相エッチング装置を使用して二酸化ケイ素の自然酸化物層を除去した後のデバイスの概略図を示す。従来技術と比較して、本開示の一実施形態による気相エッチング装置がＳｉＯ２の自然酸化物層を除去するために使用されるとき、反応生成物は固体状態ではなく、したがってポンプによって排出され得る。このように、この工程はアニーリングプロセスを実行する必要性を排除するので、そのようなアニーリング工程は省略される。さらに、反応生成物が固体状態ではないので、固体状態の反応生成物が小さな穴を塞いでしまうという従来技術における問題を回避することができ、これは小さな穴の底部においてＳｉＯ２の層を除去するのに有益であり、それによってＳｉＯ２の自然酸化物層の除去効率を改善する。反応温度が低い（一般に４０℃以下）ので、ＳｉＯ２が除去された後に被処理加工物を冷却する必要がなくなり、その後の工程が直接実行され得、気相エッチング装置内にアニーリング機能またはアニーリングチャンバを統合する必要がなくなり、別個の冷却チャンバを設ける必要がなくなり、気相エッチング装置の構造が簡単になり、プロセスルートが短くなり、コストが安くなり、生産能力が高くなる。そのような単一チャンバ構造（アニーリングチャンバおよび冷却チャンバをさらに設けることなくエッチングチャンバを設けることのみが必要とされる）は、後続の工程と統合するためにより有利である。すなわち、使用時の融通性がより良好になるように、同じプラットフォーム上で単一チャンバ構造を後続の工程に必要とされる装置と一体化することがより容易である。
【００５０】
ＣＨ３ＯＨは吸湿性を有し、これは被処理加工物上の残留Ｈ２Ｏをさらに減少させる。より高い処理圧力により、反応性ガスを被処理加工物の表面上に吸収させ、ＳｉＯ２と反応させることがより容易となり、これは被処理加工物の表面上のＳｉＯ２の除去速度および除去均一性を非常に高める。
【００５１】
別の態様によれば、本開示はまた、反応装置と移送装置とを含む気相エッチング装置を提供し、反応装置は、本開示の上記実施形態の気相エッチング装置であってよく、移送装置は、被処理加工物（ウェハなど）が移送装置と反応装置との間で移送されるように、反応装置に接続されている。
【００５２】
本開示による気相エッチング装置および設備は、以下の利点を有する：
【００５３】
（１）本開示が提供する気相エッチング装置および設備においては、第１の温度制御装置が反応チャンバに設けられ、第２の温度制御装置が基部に設けられているので、反応チャンバおよび基部の温度は別個に制御され、それにより、反応チャンバ内の温度は、反応チャンバ内壁がエッチングされない第１の温度に維持されてよく、基部の温度は、第１の温度より低い第２の温度に制御される。このように、基部によって支持された被処理加工物上でＳｉＯ２等の表面酸化物を除去するためのエッチング処理を施した後は、被処理加工物の温度が後工程を直接行うための温度要件を満たすことができる。これは、被処理加工物を冷却する必要性を排除する。このように、アニーリング機能またはアニーリングチャンバをエッチングチャンバ内に統合する必要性がなくなり、したがって、別個の冷却チャンバを設ける必要性がなくなる。それ故に、気相エッチング装置および設備にはエッチングチャンバのみを設けることが必要とされ、これは構造が簡単で、プロセスルートが短く、安価で、生産能力が高い。そのような単一チャンバ構造（エッチングチャンバのみが必要とされ、アニーリングチャンバおよび冷却チャンバは必要とされない）は、後続工程と統合するためにより有利である。すなわち、使用時の融通性がより良好になるように、単一チャンバ構造を同じプラットフォーム上で後続の工程によって必要とされる装置と一体化することがより容易である。
【００５４】
（２）本開示によって提供される気相エッチング装置および設備は気相エッチング工程において使用されるため、すなわち、被処理加工物の表面上のＳｉＯ２の酸化物層が、従来技術で使用されているプラズマエッチング工程の代わりに、気相エッチング工程を使用して除去され、被処理加工物の表面上のＳｉＯ２の酸化物層が本開示によって提供される気相エッチング装置および設備を使用して除去されるとき、固体状態の反応生成物は生成されない。このようにして、反応生成物はポンプによってチャンバから容易に抽出され、その結果、固体状態の反応生成物が小さな穴を塞ぐという従来技術の問題を回避することができ、これは小さな穴の底部においてＳｉＯ２の層を除去するのに有益であるというだけではなく、ＳｉＯ２の酸化物層の全体的な除去効率も向上する。
【００５５】
（３）さらに、本開示によって提供される気相エッチング装置および設備を用いて被処理加工物表面上のＳｉＯ２の酸化物層が除去されるとき、高圧下で処理を行う必要がある（例えば、反応チャンバ内の圧力は３０トル〜３００トルの範囲内である）。このように、エッチング剤は、被処理加工物（シリコンウェハなど）の表面においてより容易に吸収され、それは反応の速度を速めることができ、エッチング選択比を改善する。
【００５６】
本開示の実施形態の上記説明の目的は、本開示の実施形態の有利な効果を例示的に説明することのみを目的としており、本開示の実施形態を任意の所定の実施例に限定することを意図していないことは当業者によって理解されるべきである。
【００５７】
以上、本開示の実施形態について説明したが、上記説明は例示であって網羅的なものではなく、開示された実施形態に限定されるものではない。本開示に対する様々な修正および変形は、開示された実施形態の範囲および精神から逸脱することなく、当業者にとって明らかである。本明細書で使用される用語の選択は、実施形態の原理、実際の用途または商業的使用における技術の改善の最良の説明を意図し、または当業者が本明細書に開示の実施形態を理解できるようにすることを意図する。
【符号の説明】
【００５８】
２０１  反応チャンバ本体
２０２  ガス吸入要素
２０３  反応チャンバ
２０４  分子ポンプ
２０５  ドライポンプ
２０６  圧力制御装置
２０７  第２の温度制御装置
２０８  第１の温度制御装置
２０９  基部
２１０  シャワーヘッド
２１１  上部均一フロープレート
２１２  下部均一フロープレート
２１３  空気圧弁
４０１  第１のライナ
４０２  第２のライナ
【図１】
2019533902.tif 000004
【図２】
2019533902.tif 000005
【図３】
2019533902.tif 000006
【図４ａ】
2019533902.tif 000007
【図４ｂ】
2019533902.tif 000008
【図５】
2019533902.tif 000009
【国際調査報告】
2019533902.tif 000010
2019533902.tif 000011
2019533902.tif 000012
2019533902.tif 000013